КЕРАМИЧЕСКАЯ МАССА
CERAMIC MIXTURE

Изобретение касается составов керамических масс, которые могут быть использованы для изготовления изделий декоративно-художественного назначения.
Известна керамическая масса состава, мас.%: глина 40,0-60,0; молотый стеклобой 40,0-60,0 [1].
Задача изобретения состоит в снижении температуры обжига изделий, полученных из керамической массы.
Технический результат достигается тем, что керамическая масса, содержащая глину и молотый стеклобой, дополнительно включает галит и глицерин при следующем соотношении компонентов, мас.%: кирпичная глина 83,0-89,0; молотый до прохождения через сетку №014 стеклобой 10,0-15,0; галит 0,5-1,0; глицерин 0,5-1,0.
В таблице приведены составы керамической массы.
2
2
3
2
3
3
В составе керамической массы могут быть использованы любые качественные кирпичные глины, например глина Мало-Ступкинского месторождения, характеризующаяся следующим химическим составом, мас.%: SiO 52,0-75,1; АlO12,67-21,94; FeO 2,7-6,44; СаО 1,76-7,07; MgO 1,08-5,42; SO 0,87; п.п.п. 3,01-4,2; может быть использован бой любого силикатного стекла (листового, тарного, сортового, медицинского и др.).
Компоненты дозируют, смешивают в требуемых количествах и готовят керамическую массу с влажностью 18-26%. Из приготовленной керамической массы формуют пластическим способом изделия, которые сушат до влажности не более 6%. На поверхность изделий наносят роспись цветными ангобами и обжигают при температуре 940-960°С.
Источник информации
1. SU 622789, С04В 33/00, 1978.